(57)【要約】  脱硝装置で用いられる脱硝触媒の劣化が進んでも、熱交換器の閉塞を抑制することが可能となる。燃焼システム１は、燃料を燃焼させるボイラ１０と、ボイラ１０において燃料が燃焼することによって発生する排ガスが流通する排気路Ｌ１と、排気路Ｌ１に配置され、排ガスと燃焼用空気との間で熱交換し、熱交換後の燃焼用空気をボイラ１０に供給し、熱交換後の排ガスを排出する空気予熱器３０とを備え、空気予熱器３０の後段において、排気路Ｌ１に脱硝触媒が塗布され、この脱硝触媒は、五酸化バナジウムが４３ｗｔ％以上存在し、ＢＥＴ比表面積が３０ｍ２／ｇ以上であり、２００℃以下での脱硝に用いられる脱硝触媒である。
2020161875.tif 000002
【特許請求の範囲】
【請求項１】
燃料を燃焼させるボイラと、
前記ボイラにおいて前記燃料が燃焼することによって発生する排ガスが流通する排気路と、
前記排気路に配置され、排ガスと燃焼用空気との間で熱交換し、熱交換後の燃焼用空気を前記ボイラに供給し、熱交換後の排ガスを排出する空気予熱器とを備え、
前記空気予熱器の後段において、前記排気路に脱硝触媒が塗布され、
前記脱硝触媒は、五酸化バナジウムが４３ｗｔ％以上存在し、ＢＥＴ比表面積が３０ｍ２／ｇ以上であり、２００℃以下での脱硝に用いられる脱硝触媒である、燃焼システム。
【請求項２】
前記排気路の末端において、大気中に排ガスを放出する煙突を更に備え、
前記脱硝触媒は、前記煙突の内部における高さ２ｍ〜２５ｍの箇所の前記排気路に塗布される、請求項１に記載の燃焼システム。
【請求項３】
前記脱硝触媒は、前記煙突の内壁に設けられたらせん状の溝に塗布される、請求項２に記載の燃焼システム。
【請求項４】
前記脱硝触媒は、前記煙突の内部に階段状に設けられたフィンの表面に塗布される、請求項２に記載の燃焼システム。
【請求項５】
燃料を燃焼させるボイラと、
前記ボイラにおいて前記燃料が燃焼することによって発生する排ガスが流通する排気路と、
前記排気路に配置され、排ガスと燃焼用空気との間で熱交換し、熱交換後の燃焼用空気を前記ボイラに供給し、熱交換後の排ガスを排出する空気予熱器と、
前記排気路の末端において、大気中に排ガスを放出する煙突とを備え、
前記煙突の内部における高さ２ｍ〜２５ｍの箇所に、複数段の脱硝触媒層が設置され、
前記脱硝触媒層には、五酸化バナジウムが４３ｗｔ％以上存在し、ＢＥＴ比表面積が３０ｍ２／ｇ以上であり、２００℃以下での脱硝に用いられる脱硝触媒が設置される、燃焼システム。
【請求項６】
前記排気路に配置され且つ前記空気予熱器の後段において、前記脱硝触媒によって前記空気予熱器から排出される排ガスから窒素酸化物を除去する第２の脱硝装置を更に備える、請求項１〜５のいずれか１項に記載の燃焼システム。
【発明の詳細な説明】
【技術分野】
【０００１】
本発明は、燃焼システムに関する。
【背景技術】
【０００２】
石炭火力発電所では、石炭燃焼に伴い窒素酸化物が発生するが、大気汚染防止法等の規制により、その排出は一定水準以下に抑えて排出することとなっている。そこで発電所には、窒素酸化物を還元分解するために脱硝装置が設置されている。この脱硝装置には、脱硝触媒が充填されており、アンモニア（ガス）を共存させることで、高温化で還元反応を発現している。【０００３】
この脱硝触媒は、３００℃〜４００℃の高温雰囲気下で効率的に作動するため、ボイラで燃焼した直後の、煤塵が非常に多く含まれた排ガスを脱硝する必要がある。そのため、長期間の利用により、石灰灰が経時的に触媒表面へ堆積し、触媒表面全体を覆うことで、脱硝触媒の活性が低下する。【０００４】
脱硝触媒の劣化が進んだ場合、脱硝反応に必要なアンモニア投入量を増やす必要があり、アンモニア投入量が多くなると、石炭由来の硫黄分と反応し硫酸アンモニウムを生成される。この硫酸アンモニアは、脱硝装置後段の熱交換器を閉塞させ、発電所を停止しなくてはならないこともある。【０００５】
この点、特許文献１は、硫酸アンモニウムによる熱交換器の閉塞を抑制するため、アンモニアの代わりにアルコールを還元剤として用いると共に、アルコールと脱硝触媒との接触により発生するアルデヒドを分解することができる排ガス処理装置を開示している。
【先行技術文献】
【特許文献】
【０００６】
【特許文献１】特開２０１６−０９３７５８号公報
【発明の概要】
【発明が解決しようとする課題】
【０００７】
しかし、特許文献１に開示される技術は、ディーゼルエンジンから排出される排ガスを処理するため、還元剤としてアルコールを用いることが可能であるが、石炭火力発電所等の火力発電所において、還元剤としてアルコールを用いることは稀である。【０００８】
本発明は、とりわけ火力発電所において、脱硝装置で用いられる脱硝触媒の劣化が進んでも、熱交換器の閉塞を抑制することが可能な燃焼システムを提供することを目的とする。
【課題を解決するための手段】
【０００９】
本発明は、燃料を燃焼させるボイラと、前記ボイラにおいて前記燃料が燃焼することによって発生する排ガスが流通する排気路と、前記排気路に配置され、排ガスと燃焼用空気との間で熱交換し、熱交換後の燃焼用空気を前記ボイラに供給し、熱交換後の排ガスを排出する空気予熱器とを備え、前記空気予熱器の後段において、前記排気路に脱硝触媒が塗布され、前記脱硝触媒は、五酸化バナジウムが４３ｗｔ％以上存在し、ＢＥＴ比表面積が３０ｍ２／ｇ以上であり、２００℃以下での脱硝に用いられる脱硝触媒である、燃焼システムに関する。【００１０】
また、前記排気路の末端において、大気中に排ガスを放出する煙突を更に備え、前記脱硝触媒は、前記煙突の内部における高さ２ｍ〜２５ｍの箇所の前記排気路に塗布されることが好ましい。【００１１】
また、前記脱硝触媒は、前記煙突の内壁に設けられたらせん状の溝に塗布されることが好ましい。【００１２】
また、前記脱硝触媒は、前記煙突の内部に階段状に設けられたフィンの表面に塗布されることが好ましい。【００１３】
また、本発明は、燃料を燃焼させるボイラと、前記ボイラにおいて前記燃料が燃焼することによって発生する排ガスが流通する排気路と、前記排気路に配置され、排ガスと燃焼用空気との間で熱交換し、熱交換後の燃焼用空気を前記ボイラに供給し、熱交換後の排ガスを排出する空気予熱器と、前記排気路の末端において、大気中に排ガスを放出する煙突とを備え、前記煙突の内部における高さ２ｍ〜２５ｍの箇所に、複数段の脱硝触媒層が設置され、前記脱硝触媒層には、五酸化バナジウムが４３ｗｔ％以上存在し、ＢＥＴ比表面積が３０ｍ２／ｇ以上であり、２００℃以下での脱硝に用いられる脱硝触媒が設置される、燃焼システムに関する。【００１４】
また、本発明は、前記排気路に配置され且つ前記空気予熱器の後段において、前記脱硝触媒によって前記空気予熱器から排出される排ガスから窒素酸化物を除去する第２の脱硝装置を更に備えることが好ましい。
【発明の効果】
【００１５】
本発明によれば、とりわけ火力発電所において、脱硝装置で用いられる脱硝触媒の劣化が進んでも、熱交換器の閉塞を抑制することが可能となる。
【図面の簡単な説明】
【００１６】
【図１】本発明の第１実施形態に係る燃焼システムの全体構成図である。
【図２Ａ】本発明の第１実施形態に係る燃焼システムに含まれる脱硝装置としての煙突の内部構成を示す図である。
【図２Ｂ】本発明の第１実施形態に係る燃焼システムに含まれる脱硝装置としての煙突の内部構成を示す図である。
【図２Ｃ】本発明の第１実施形態に係る燃焼システムに含まれる脱硝装置としての煙突の内部構成を示す図である。
【図３】本発明の第１実施形態に係る燃焼システムに含まれる脱硝装置で用いられる脱硝触媒の構成を示す図である。
【図４】本発明の第１実施形態に係る燃焼システムに含まれる脱硝装置で用いられる脱硝触媒の性質を示すグラフである。
【図５】本発明の第１実施形態に係る燃焼システムに含まれる脱硝装置で用いられる脱硝触媒の性質を示すグラフである。
【図６】本発明の第１実施形態に係る燃焼システムに含まれる脱硝装置で用いられる脱硝触媒の性質を示すグラフである。
【図７】本発明の第１実施形態に係る燃焼システムに含まれる脱硝装置で用いられる脱硝触媒の性質を示すグラフである。
【図８】本発明の第２実施形態に係る燃焼システムの全体構成図である。
【発明を実施するための形態】
【００１７】
以下、本発明の実施形態について、図面を参照しながら説明する。
〔１．第１実施形態〕
〔１．１  全体構成〕
図１は、本発明の第１の実施形態に係る燃焼システム１の全体構成図である。図１に示すように、燃焼システム１は、燃焼装置としてのボイラ１０と、微粉炭機２０と、排気路Ｌ１と、空気予熱器３０と、熱回収器としてのガスヒータ４０と、集塵装置５０と、誘引通風機６０と、脱硫装置７０と、加熱器としてのガスヒータ８０と、脱硝装置としての煙突９０と、を備える。
【００１８】
ボイラ１０は、燃料としての微粉炭を空気と共に燃焼させる。ボイラ１０において、微粉炭が燃焼することにより排ガスが発生する。なお、微粉炭が燃焼することによって、クリンカアッシュ及びフライアッシュ等の石炭灰が生成する。ボイラ１０において生成するクリンカアッシュは、ボイラ１０の下方に配置されるクリンカホッパ１１に排出されてから、図示しない石炭灰回収サイロに搬送される。
【００１９】
ボイラ１０は、全体として略逆Ｕ字状に形成される。ボイラ１０において生成する排ガスは、ボイラ１０の形状に沿って逆Ｕ字状に移動する。ボイラ１０の排ガスの出口付近における排ガスの温度は、例えば３００〜４００℃である。
【００２０】
微粉炭機２０は、図示しない石炭バンカから供給される石炭を、微細な粒度に粉砕して微粉炭を形成する。微粉炭機２０は、微粉炭と空気とを混合することにより、微粉炭を予熱及び乾燥させる。微粉炭機２０において形成された微粉炭は、エアーが吹きつけられることにより、ボイラ１０に供給される。
【００２１】
排気路Ｌ１は、上流側がボイラ１０に接続される。排気路Ｌ１は、ボイラ１０において発生する排ガスが流通する流路である。
【００２２】
空気予熱器３０は、排気路Ｌ１に配置される。空気予熱器３０は、排ガスと図示しない押込式通風機から送り込まれる燃焼用の空気との間で熱交換を行い、排ガスから熱回収する。燃焼用の空気は、空気予熱器３０において加熱されてからボイラ１０に供給される。
【００２３】
ガスヒータ４０は、排気路Ｌ１における空気予熱器３０の下流側に配置される。ガスヒータ５０には、空気予熱器３０において熱回収された排ガスが供給される。ガスヒータ４０は、排ガスから更に熱回収する。
【００２４】
集塵装置５０は、排気路Ｌ１におけるガスヒータ４０の下流側に配置される。集塵装置５０には、ガスヒータ４０において熱回収された排ガスが供給される。集塵装置５０は、電極に電圧を印加することによって排ガス中の石炭灰（フライアッシュ）等の煤塵を収集する装置である。集塵装置５０において捕集されるフライアッシュは、図示しない石炭灰回収サイロに搬送される。集塵装置５０における排ガスの温度は、例えば８０〜１２０℃である。
【００２５】
誘引通風機６０は、排気路Ｌ１における集塵装置５０の下流側に配置される。誘引通風機６０は、集塵装置５０において煤塵を除去した排ガスを、一次側から取り込んで二次側に送り出す。
【００２６】
脱硫装置７０は、排気路Ｌ１における誘引通風機６０の下流側に配置される。脱硫装置７０には、誘引通風機６０から送り出された排ガスが供給される。脱硫装置７０は、排ガスから硫黄酸化物を除去する。詳しくは、脱硫装置７０は、排ガスに石灰石と水との混合液（石灰石スラリー）を吹き付けることによって、排ガスに含まれる硫黄酸化物を混合液に吸収させて、排ガスから硫黄酸化物を除去する。脱硫装置７０における排ガスの温度は、例えば５０〜１２０℃である。
【００２７】
ガスヒータ８０は、排気路Ｌ１における脱硫装置７０の下流側に配置される。ガスヒータ８０には、脱硫装置７０において硫黄酸化物が除去された排ガスが供給される。ガスヒータ８０は、排ガスを加熱する。ガスヒータ４０及びガスヒータ８０は、排気路Ｌ１における、空気予熱器３０と集塵装置５０との間を流通する排ガスと、集塵装置５０と脱硫装置７０との間を流通する排ガスと、の間で熱交換を行うガスガスヒータとして構成してもよい。
【００２８】
煙突９０は、排気路Ｌ１の下流側が接続される。煙突９０には、ガスヒータ８０において加熱された排ガスが導入される。煙突９０に導入された排ガスは、ガスヒータ８０によって加熱されていることから、煙突効果によって煙突９０の上部から効果的に排出される。また、ガスヒータ８０において排ガスが加熱されることで、煙突９０の上方において水蒸気が凝縮して白煙が生じるのを防ぐことができる。煙突９０の出口付近における排ガスの温度は、例えば１１０℃である。
【００２９】
更に、本実施形態において、煙突９０は、選択接触還元法によって排ガスから窒素酸化物を除去する。選択接触還元法によれば、還元剤及び脱硝触媒によって窒素酸化物から窒素及び水を生成することで、排ガスから効率的に窒素酸化物を除去することができる。選択接触還元法において用いられる還元剤は、アンモニアを含む。還元剤としてアンモニアを用いる場合、アンモニアガス、液体アンモニア及びアンモニア水溶液のいずれの状態のアンモニアを用いてもよい。
【００３０】
より具体的には、煙突９０は、導入された排ガスに対してアンモニアガスを注入してから、その混合ガスを、煙突９０内部に塗布された脱硝触媒や、脱硝触媒を固定したハニカム成形体や脱硝触媒を担持させたアルミナ繊維等の繊維に接触させる構成とすることができる。
【００３１】
〔１．２  煙突の構成〕
図２Ａ〜図２Ｃは、煙突９０の内部構造を示す。
煙突９０は、例えば図２Ａに示されるように、煙突９０の内壁にらせん状の溝９１を設け、この溝９１に、後述の低温脱硝触媒を塗布してもよい。あるいは、図２Ｂに示すように、煙突９０の内壁に階段状のフィン９２を設け、この溝に低温脱硝触媒を塗布してもよい。
より詳細には、上記のらせん状の溝９１や階段状のフィン９２を構成する耐火煉瓦に低温脱硝触媒を塗布した後、焼成することにより、煙突９０の内壁を脱硝装置とすることが可能である。
【００３２】
通常の燃焼システムに備わる煙突では、使用年数が経過するに従って、耐火煉瓦が腐食により劣化する度合いが高くなるが、バナジウムを含む低温脱硝触媒を塗布することにより、この劣化の度合いを低くすることが可能となる。
【００３３】
あるいは、図２Ｃに示すように、煙突９０の内部に、低温脱硝触媒を有するハニカム触媒を有する脱硝触媒層９３を設置してもよい。この脱硝触媒層９３は、一段だけ設置してもよく複数段設置してもよい。
【００３４】
図３は、煙突９０が図２Ｃの構成を有する場合に、煙突９０の内部に設置される脱硝触媒層９３の構成図である。
脱硝触媒層９３は、図３に示すように、例として、脱硝触媒としての複数のハニカム触媒９３２を含んで構成される。より詳細には、脱硝触媒層９３は、複数のケーシング９３１と、これら複数のケーシング９３１に収容される複数のハニカム触媒９３２と、シール部材９３３と、を備える。
【００３５】
ケーシング９３１は、一端及び他端が開放された角筒状の金属部材により構成される。ケーシング９３１は、開放された一端及び他端が煙突９０における排ガスの流路に向かい合うように、つまり、ケーシング９３１の内部を排ガスが流通するように配置される。また、複数のケーシング９３１は、煙突９０における排ガスの流路を塞ぐように当接した状態で連結されて配置される。
【００３６】
ハニカム触媒９３２は、長手方向に延びる複数の排ガス流通穴９３４が形成された長尺状（直方体状）に形成される。複数のハニカム触媒９３２は、排ガス流通穴９３４の延びる方向が排ガスの流路に沿うように配置される。本実施形態では、複数のハニカム触媒９３２は、ケーシング９３１に収容された状態で煙突９０の内部に配置される。
【００３７】
シール部材９３３は、短手方向に隣り合って配置されるハニカム触媒９３２の間に配置され、隣り合って配置されるハニカム触媒９３２の間の隙間に排ガスが流入することを防ぐ。本実施形態では、シール部材９３３は、導電性を有するシート状部材により構成され、ハニカム触媒９３２の長手方向の一端側及び他端側の所定の長さの部分（例えば、端部から１５０ｍｍ）に巻きつけられている。
【００３８】
シール部材９３３としては、アルミナやシリカを主成分とした無機繊維及びバインダーに導電性繊維や導電性を有するフィラーを混合して構成したセラミックペーパを用いることができる。
【００３９】
以上の脱硝触媒層９３において、ハニカム触媒９３２としては、例えば、１５０ｍｍ×１５０ｍｍ×８６０ｍｍの直方体形状で目開き６ｍｍ×６ｍｍの排ガス流通穴が４００個（２０×２０）形成されたものが用いられる。また、ケーシング９３１としては、このハニカム触媒９３２を７２本（縦６本×横１２本）収容可能なものが用いられる。そして、一層の脱硝触媒層９３には、このケーシング９３１が１２０〜１５０個用いられる。即ち、一層の脱硝触媒層９３には、９０００本から１００００本のハニカム触媒９３２が設置される。
【００４０】
なお、発電所の煙突の高さは、一般的に２００ｍ前後であるため、なるべく低い位置に脱硝触媒を塗布したり、脱硝触媒を設置したりする方が、メンテナンスをする上でも好ましい。
らせん状の溝９１や階段状のフィン９２の脱硝触媒を塗布する場合、煙突の最下部から最上部まで塗布することも可能ではあるが、触媒量が多くなるとコストがかさむため、最下部から、排ガス量に伴う必要な触媒量が確保できるまでの高さに塗布するとよい。また、脱硝触媒を塗布したハニカム触媒を積み増す場合には、煙突内における高さ２ｍ〜２５ｍまでの箇所に、脱硝触媒を塗布したハニカム触媒を有する脱硝触媒層を設置すればよい。これは、ハニカム触媒は長くても１ｍ程度であると共に、脱硝触媒層同士の間の隙間は高くても３ｍ程度であり、この脱硝触媒層が５層設置されることを想定している。
【００４１】
また、図示はしないが、煙突９０において、低温脱硝触媒を塗布したり、脱硝触媒層９３を設置したりする箇所の下方に、還元剤としてのアンモニアを注入するアンモニア注入部を設置する。
【００４２】
〔１．３  低温脱硝触媒〕
煙突９０内で用いられる脱硝触媒としては、五酸化バナジウムが４３ｗｔ％以上存在し、ＢＥＴ比表面積が３０ｍ２／ｇ以上であり、２００℃以下での脱硝に用いられる脱硝触媒を用いる。
出願人は、この脱硝触媒の国際出願として、平成２８年９月１２日にＰＣＴ／ＪＰ２０１６／０７６８７０を出願し、国内移行後、平成２９年２月１７日に特許６０９３１０１号として特許査定を受けた。以下、この脱硝触媒の概略について説明する。
【００４３】
図４〜図７は、上記の特許６０９３１０１号の特許公報で開示されるグラフを引用し、各々のグラフにおいてプロットされた点の呼び名を変更したものである。
なお、図４〜図７のグラフにおいて、実施例１〜３、比較例１〜５の各々のバナジウム触媒は、以下の方法により調整された。
【００４４】
［実施例１〜３、比較例１〜２］
バナジン酸アンモニウムをシュウ酸溶液に溶解させた（バナジウム：シュウ酸のモル比＝１：２〜１：４）。全て溶かしきった後、ホットスターラー上で溶液中の水分を蒸発させ、乾燥機中において、１２０℃で一晩乾燥させた。その後、乾燥後の粉末を空気中において３００℃で４時間焼成した。
それらのサンプル名を、各々、“Ｖ２Ｏ５＿ＳＧ＿１：１”（比較例１），“Ｖ２Ｏ５＿ＳＧ＿１：２”（実施例１），“Ｖ２Ｏ５＿ＳＧ＿１：３”（実施例２），“Ｖ２Ｏ５＿ＳＧ＿１：４”（実施例３），“Ｖ２Ｏ５＿ＳＧ＿１：５”（比較例２）とした。
【００４５】
［比較例３］
バナジン酸アンモニウム（ＮＨ４ＶＯ３）を、空気中において３００℃で４時間熱分解することにより得られた五酸化バナジウム（Ｖ２Ｏ５）を、比較例３の脱硝触媒とした。なお、この比較例３の脱硝触媒のサンプル名を、“Ｖ２Ｏ５＿３００”とした。
【００４６】
［比較例４］
バナジン酸アンモニウムを、空気中において４００℃で４時間熱分解することにより得られた五酸化バナジウムを、比較例４の脱硝触媒とした。なお、この比較例４の脱硝触媒のサンプル名を、“Ｖ２Ｏ５＿４００”とした。
【００４７】
［比較例５］
バナジン酸アンモニウムを、空気中において５００℃で４時間熱分解することにより得られた五酸化バナジウムを、比較例５の脱硝触媒とした。なお、この比較例５の脱硝触媒のサンプル名を、“Ｖ２Ｏ５＿５００”とした。
【００４８】
図４に、Ｖ２Ｏ５＿ＳＧ触媒のＮＨ３−ＳＣＲ活性を示す。図４（ａ）は、各触媒を用いたＮＨ３−ＳＣＲ反応における、反応温度毎のＮＯ転化率を示す。また、図４（ｂ）は、反応温度１２０℃におけるバナジウム：シュウ酸の比率とＮＯ転化率の関係を示す。バナジウム：シュウ酸の比率が１：３の触媒である実施例２（Ｖ２Ｏ５＿ＳＧ＿１：３）において、ＮＯ転化率が最も高くなり、それ以上シュウ酸を加えると、ＮＯ転化率は減少した。実施例３（Ｖ２Ｏ５＿ＳＧ＿１：４）は、実施例１（Ｖ２Ｏ５＿ＳＧ＿１：２）よりも比表面積が大きいにもかかわらず、ＮＯ転化率が低かった。
【００４９】
図５に、実施例１〜３、比較例１の各Ｖ２Ｏ５＿ＳＧ、及び、上記の比較例３（Ｖ２Ｏ５＿３００），比較例４（Ｖ２Ｏ５＿４００），比較例５（Ｖ２Ｏ５＿５００）における、ＢＥＴ比表面積とＮＯ転化率との関係を示す。なお、四角の点で示されるプロットは、実施例２（Ｖ２Ｏ５＿ＳＧ＿１：３）の、選択的触媒還元反応後におけるＢＥＴ比表面積とＮＯ転化率との関係を示す。上記の繰り返しとなるが、バナジウム：シュウ酸の比率が１：３の触媒である実施例２（Ｖ２Ｏ５＿ＳＧ＿１：３）において、ＮＯ転化率が最も高くなることが示された。
【００５０】
ＮＨ３−ＴＰＤ（ＴＰＤ：昇温脱離プログラム）により、触媒表面の酸点の量を見積もることが出来る。そこで、マイクロトラックベル社製のベルキャットを用い、装置中で、比較例３（Ｖ２Ｏ５＿３００）、比較例４（Ｖ２Ｏ５＿４００）、比較例５（Ｖ２Ｏ５＿５００）、実施例１（Ｖ２Ｏ５＿ＳＧ＿１：２）、実施例２（Ｖ２Ｏ５＿ＳＧ＿１：３）の各触媒０．１ｇを、Ｈｅ（５０ｍｌ／ｍｉｎ）流通下３００℃にて１時間前処理した。その後、１００℃に下げ、５％アンモニア／Ｈｅ（５０ｍｌ／ｍｉｎ）を３０分流通させ、アンモニアを吸着した。流通ガスをＨｅ（５０ｍｌ／ｍｉｎ）に切り替え、３０分の安定化の後、１０℃／ｍｉｎで昇温し、質量数１６のアンモニアを質量分析計にてモニターした。
【００５１】
【表１】
2020161875.tif 000003
【００５２】
比較例３（Ｖ２Ｏ５＿３００）、比較例４（Ｖ２Ｏ５＿４００）、比較例５（Ｖ２Ｏ５＿５００）、実施例１（Ｖ２Ｏ５＿ＳＧ＿１：２）、実施例２（Ｖ２Ｏ５＿ＳＧ＿１：３）各々を用いた場合の、ＮＨ３脱離量の測定結果を表１に示す。
これらのＮＨ３脱離量の値と、各々の触媒のＢＥＴ比表面積とをプロットすると、図６のグラフが得られる。この図６のグラフからも分かるように、Ｖ２Ｏ５のＢＥＴ比表面積にほぼ比例して、ＮＨ３脱離量が大きくなることが示された。また、各触媒のＮＨ３脱離量とＮＯ転化率との対応関係をプロットすると、図７のグラフが得られた。即ち、ＮＨ３脱離量＝触媒表面の酸点の量が大きい触媒ほど、ＮＯ転化率が高くなることが示された。
【００５３】
以上のように、酸化バナジウムが五酸化バナジウム換算で４３ｗｔ％以上存在し、ＢＥＴ比表面積が３０ｍ２／ｇ以上である脱硝触媒を用いた、アンモニアを還元剤とする選択的触媒還元反応においては、２００℃以下の低温での脱硝効率が高い。一方で、ＳＯ２の酸化は認められない。
【００５４】
煙突９０では、酸化バナジウムが五酸化バナジウム換算で４３ｗｔ％以上存在し、ＢＥＴ比表面積が３０ｍ２／ｇ以上である脱硝触媒を用いることにより、排ガスの温度が、例えば１００〜２００℃であっても、高い脱硝効果を発揮することが出来る。
【００５５】
なお、例として、煙突９０の内部に上記の低温脱硝触媒を塗布する態様について記載したが、これには限定されない。上記の低温脱硝触媒は、煙突９０の内部に限らず、例えば、空気予熱器３０の後段における排気路Ｌ１の内壁に塗布されてもよい。この場合、排気路Ｌ１中の低温脱硝触媒の塗布箇所の前段に、アンモニア注入器を設ける必要がある。
【００５６】
〔１．４  第１の実施形態による効果〕
以上、説明したように構成された第１の実施形態に係る燃焼システム１は、ボイラ１０において燃料が燃焼することによって発生する排ガスが流通する排気路Ｌ１中、空気予熱器３０の後段において、脱硝触媒が塗布され、この脱硝触媒は、五酸化バナジウムが４３ｗｔ％以上存在し、ＢＥＴ比表面積が３０ｍ２／ｇ以上であり、２００℃以下での脱硝に用いられる脱硝触媒である。
【００５７】
これにより、排気路Ｌ１に塗布される脱硝触媒の劣化が進んでも、硫酸アンモニアによる空気予熱器３０の閉塞が抑制される。
【００５８】
また、排気路Ｌ１に塗布される脱硝触媒は、煙突９０の内部における高さ２ｍ〜２５ｍの箇所の排気路Ｌ１に塗布されてもよい。
【００５９】
これにより、煙突９０内においてより効率的に、排ガスから窒素酸化物を除去することができると共に、なるべく低い箇所に脱硝触媒を塗布することにより、塗布する際、及びメンテナンスをする際の作業性が良くなる。
【００６０】
また、上記の脱硝触媒は、煙突９０の内壁に設けられたらせん状の溝９１に塗布される。
煙突の内壁を構成する耐火煉瓦にバナジウムを含む脱硝触媒を塗布することにより、耐火煉瓦の腐食を抑制することが可能となる。
更に、煙突９０の内部にらせん状の溝９１を設けることにより、単に排ガスから窒素酸化物を除去するだけではなく、圧力損失を小さくすることが可能となる。
【００６１】
また、脱硝触媒は、煙突９０の内部に階段状に設けられたフィン９２の表面に塗布されてもよい。
また、煙突９０の内部に複数段の脱硝触媒層９３が設置されてもよい。
【００６２】
火力発電所が例えば離島に建設されたために、排ガスを放出する高さの規制がなく、排ガスの放出箇所が低くてもよい場合に、煙突９０の内部に設置されるフィン９２の表面に脱硝触媒層を塗布したり、複数段の脱硝触媒層９３を設置したりすることにより、短い時間に排ガスとの接触面積を増やすことで、効率よく脱硝することが可能となる。
【００６３】
〔２．第２実施形態〕
〔２．１  全体構成〕
図８は、本発明の第２の実施形態に係る燃焼システム１Ａの全体構成図である。なお、以下では説明を分かりやすくするため、主として、第２の実施形態に係る燃焼システム１Ａが、第１の実施形態に係る燃焼システム１と異なる点について説明する。
【００６４】
図８に示されるように、燃焼システム１Ａは、燃焼システム１が備える装置や設備に加え、排気路Ｌ１において集塵装置５０の下流に、第２の脱硝装置１００を備える。第２の脱硝装置１００における排ガスの温度は、例えば１３０〜２００℃である。
【００６５】
第２の脱硝装置１００は、煙突９０と同様に、選択接触還元法によって排ガスから窒素酸化物を除去する。また、第２の脱硝装置１００では、煙突９０で用いられるのと同一の低温脱硝触媒が用いられると共に、第２の脱硝装置において用いられる還元剤は、アンモニアを含む。還元剤としてアンモニアを用いる場合、アンモニアガス、液体アンモニア及びアンモニア水溶液のいずれの状態のアンモニアを用いてもよい。
【００６６】
また、第２の脱硝装置１００は、図示を省略するがその内部構成として、煙突９０の図２Ｃに示す例と同様に、脱硝触媒として複数のハニカム触媒を含む複数段の脱硝触媒層を有する。
【００６７】
燃焼システム１Ａにおいては、第２の脱硝装置１００で除去しきれない窒素酸化物を、煙突９０で除去する。この場合、煙突９０内に塗布される脱硝触媒の量や、設置される脱硝触媒層の設置量は、第２の脱硝装置１００で除去しきれない窒素酸化物の量に応じた塗布量や設置量でよい。
【００６８】
なお、第２の脱硝装置１００の設置場所は、集塵装置５０の直後に限定されず、空気予熱器３０よりも下流であれば、場所を問わない。
【００６９】
〔２．２  第２の実施形態による効果〕
以上、説明したように構成された第２の実施形態に係る燃焼システム１Ａにおいては、第１の実施形態に係る燃焼システム１が有する装置や設備に加えて、空気予熱器３０の下流に、排ガスから窒素酸化物を除去する第２の脱硝装置１００を更に備える。
【００７０】
これにより、燃焼システム１Ａにおいては、燃焼システム１と同様に、脱硝触媒の劣化が進んでも、硫酸アンモニアによる空気予熱器３０の閉塞が抑制される。更に、第２の脱硝装置１００が備わることにより、煙突９０内に塗布される脱硝触媒の量や、設置される脱硝触媒層の設置量を節約することが可能となる。
【符号の説明】
【００７１】
１  １Ａ  燃焼システム
１０  ボイラ
２０  微粉炭機
３０  空気予熱器
４０  ガスヒータ
５０  集塵装置
６０  誘引通風機
７０  脱硫装置
８０  ガスヒータ
９０  煙突
１００  脱硝装置
【図１】
2020161875.tif 000004
【図２Ａ】
2020161875.tif 000005
【図２Ｂ】
2020161875.tif 000006
【図２Ｃ】
2020161875.tif 000007
【図３】
2020161875.tif 000008
【図４】
2020161875.tif 000009
【図５】
2020161875.tif 000010
【図６】
2020161875.tif 000011
【図７】
2020161875.tif 000012
【図８】
2020161875.tif 000013
【国際調査報告】
2020161875.tif 000014
2020161875.tif 000015
2020161875.tif 000016
2020161875.tif 000017